(57)【要約】      （修正有）【課題】優れた伸び特性と柔軟性とを有する光硬化組成物を得ることができるビニルエーテル系樹脂組成物の提供。【解決手段】主鎖中の繰り返し構造に炭素数が４個以上であるエステル骨格又は炭素数が４個以上であるエーテル骨格若しくは炭素数が４個以上であるカーボネート骨格（炭酸ジエステル骨格）を有し、かつウレタン骨格を有する両末端にビニルエーテル基を有する化合物からなる群から選択される一種以上の化合物と、チオール化合物と、光ラジカル発生剤とを含み、ビニルエーテル基を持つ化合物とチオール化合物とがエンチオール反応することで、光硬化組成物が得られるビニルエーテル系樹脂組成物。【選択図】なし【特許請求の範囲】
【請求項１】
下記式（１）、式（２）および式（３）で示される化合物からなる群から選択される一種以上の化合物と、チオール化合物と、光ラジカル発生剤とを含むビニルエーテル系樹脂組成物。
【化１】
2015089907.tif 000015
【化２】
2015089907.tif 000016
【化３】
2015089907.tif 000017
［式（１）、式（２）および式（３）中、−Ｘ１−、−Ｘ２−、−Ｘ３−、−Ｘ４−、−Ｘ５−、−Ｘ６−は、それぞれ独立に、−Ｃ４Ｈ８−、−Ｃ２Ｈ４−、−Ｃ２Ｈ４ＯＣ2Ｈ４−、−Ｃ２Ｈ４ＯＣ２Ｈ４ＯＣ２Ｈ４−、−Ｃ３Ｈ６−、−Ｃ３Ｈ６ＯＣ３Ｈ６−、−Ｃ３Ｈ６ＯＣ３Ｈ６ＯＣ３Ｈ６−または式（４）で示す置換基、のいずれかを表す。式（１）、式（２）および式（３）中、−Ｚ−は、式（５）で示す置換基を表す。また、式（１）、式（２）および式（３）中、ｋ、ｌ、ｍ、ｎは、それぞれ正の整数を表す。式（３）中、−Ｒ−は、炭素数４〜５０の直鎖状炭化水素基、分岐鎖状炭化水素基および環状炭化水素基からなる群より選択される少なくとも一つの炭化水素基を表す。−Ｒ−は、構成する原子にヘテロ原子を含んでもよい。］
【化４】
2015089907.tif 000018
【化５】
2015089907.tif 000019
【請求項２】
前記式（１）、式（２）および式（３）中、−Ｘ１−、−Ｘ２−、−Ｘ３−、−Ｘ４−、−Ｘ５−、−Ｘ６−は、それぞれ独立に、−Ｃ４Ｈ８−、−Ｃ２Ｈ４ＯＣ2Ｈ４−、−Ｃ２Ｈ４ＯＣ２Ｈ４ＯＣ２Ｈ４−、−Ｃ３Ｈ６ＯＣ３Ｈ６−、−Ｃ３Ｈ６ＯＣ３Ｈ６ＯＣ３Ｈ６−または前記式（４）で示す置換基、のいずれかである請求項１に記載のビニルエーテル系樹脂組成物。
【請求項３】
前記チオール化合物が、１分子中に４個以下のチオール基を有する化合物である請求項１または請求項２に記載のビニルエーテル系樹脂組成物。
【請求項４】
前記チオール化合物が、
トリメチロールプロパントリス（３-メルカプトプロピオネート）、
トリス-[(３-メルカプトプロピオニルオキシ)-エチル]-イソシアヌレート、
ペンタエリスリトールテトラキス（３-メルカプトプロピオネート）、
テトラエチレングリコールビス（３-メルカプトプロピオネート）、
ジペンタエリスリトールヘキサキス（３-メルカプトプロピオネート）、
ペンタエリスリトールテトラキス(３-メルカプトブチレート)、
１，４-ビス(３-メルカプトブチリルオキシ)ブタン、
１，３，５-トリス(３-メルカプトブチリルオキシエチル）-１，３，５-トリアジン-２，４，６(１Ｈ,３Ｈ,５Ｈ)-トリオン、
トリメチロールプロパントリス（３-メルカプトブチレート）、
トリメチロールエタントリス（３-メルカプトブチレート）
からなる群から選択される一種以上の化合物である請求項１または請求項２に記載のビニルエーテル系樹脂組成物。
【請求項５】
請求項１から請求項４のいずれか１項に記載のビニルエーテル系樹脂組成物から得られる光硬化組成物。
【請求項６】
請求項５に記載の光硬化組成物を含む粘接着剤。
【請求項７】
請求項５に記載の光硬化組成物を含むコーティング膜。
【請求項８】
請求項５に記載の光硬化組成物を含む３Ｄプリンタ用組成物。
【発明の詳細な説明】
【技術分野】
【０００１】
本発明は、ビニルエーテル系樹脂組成物に関する。
【背景技術】
【０００２】
ポリビニルエーテルは、可とう性に優れるため、各種接着剤、インク組成物、コーティング膜、潤滑油、電気部品材料、光学材料および医療用材料に用いられている。
【０００３】
ポリビニルエーテルを含むコーティング膜は、可とう性が優れるものの、実用に供する強度を保つことが困難であった。ポリビニルエーテルを含むコーティング膜の強度の改良のため、ポリビニルエーテルの主鎖構造の検討が提案されている。
【０００４】
特許文献１には、エーテル骨格を含有するポリビニルエーテル組成物を含むコーティング膜が開示されている。一般に、エーテル骨格を含有するポリビニルエーテル組成物を含むコーティング膜は、柔軟性、耐加水分解性、伸縮性を有する。
【０００５】
特許文献２には、エステル骨格を含有するポリビニルエーテル組成物が開示されている。この組成物は、コーティング用途に用いた際、強靭性、耐熱性、耐候性という特徴を有する。
【０００６】
特許文献３には、アリルエーテル基及び／又はビニルエーテル基を２個以上有するウレタンオリゴマーと、チオール基を２個以上有するポリチオールとを含有する光硬化性組成物が開示されている。この光硬化性組成物は、熱可塑性樹脂にくわえ、金属酸化物（ＩＺＯ等）や金属の被着体との接着性が優れる。
【０００７】
特許文献４には、特定のウレタン骨格とビニルエーテル基とを有する化合物が開示されている。この化合物を含むビニルエーテル系樹脂組成物は優れた伸び特性を示す。
【先行技術文献】
【特許文献】
【０００８】
【特許文献１】特許第２８４３７６７号公報
【特許文献２】特許第３１１５３１７号公報
【特許文献３】国際公開第２０１１／０２１３６３号パンフレット
【特許文献４】特願２０１３-１０５７９５号公報
【発明の概要】
【発明が解決しようとする課題】
【０００９】
特許文献１に記載の組成物は、基材に塗布し光硬化して得られる塗膜の伸び特性が小さくなるという問題がある。これは、エーテル骨格部位で分子鎖が切れやすいために塗膜が脆く伸度が得られないためである。この組成物の硬化物は、強度を得るために高分子化すると、柔軟性（可とう性）や伸び特性が不十分になるという問題がある。
また、特許文献２に記載の組成物は、エーテル骨格を有する組成物よりも分子鎖の強度は向上するものの、硬化物として伸度が十分ではなかった。特許文献１および２に記載のビニルエーテル組成物は、いずれも光酸発生剤由来の残存酸と熱とにより、得られる硬化物が茶褐色に着色するという欠点がある。
さらに、特許文献３に記載の光硬化性組成物は、その主鎖中にポリプロピレングリコール骨格を有するが、エーテル骨格の繰り返し構造が含む炭素数が３個以下であるため、この組成物をコーティング膜に用いた際に、柔軟性（可とう性）や伸び特性が不十分になるという問題がある。
【００１０】
本発明者は、特許文献４に記載の特定のウレタン骨格とビニルエーテル基とを有する化合物を特定の光重合開始剤を用いて硬化することで得られる組成物が、優れた伸び特性を示すことを見出している。
本発明者は、さらに優れた伸び特性と柔軟性とを示す光硬化性の樹脂組成物を得るために検討を進めたところ、特許文献４に記載の特定のウレタン骨格とビニルエーテル基とを有する化合物と、チオール化合物と、光ラジカル発生剤とを含むビニルエーテル系樹脂組成物から得られる光硬化組成物が、特許文献４に記載の組成物と比べより一層優れた伸び特性と柔軟性とを示すことを見出した。さらに、本発明者は、このビニルエーテル系樹脂組成物から得られる光硬化組成物は、コーティング膜に用いることで、より一層優れた伸び特性と柔軟性とを共に示すことを見出し、本発明を完成することができた。
【００１１】
本発明の課題は、優れた伸び特性と柔軟性とを有する光硬化組成物を得ることができるビニルエーテル系樹脂組成物を提供することである。
【課題を解決するための手段】
【００１２】
本発明者は、上記課題を達成するため鋭意研究した結果、以下のビニルエーテル系樹脂組成物を光硬化させることで、優れた伸び特性と柔軟性とを同時に有する光硬化組成物が得られることを見出し、本発明を完成するに至った。すなわち本発明は以下の態様を包含する。
【００１３】
［１］下記式（１）、式（２）および式（３）で示される化合物からなる群から選択される一種以上の化合物と、チオール化合物と、光ラジカル発生剤とを含むビニルエーテル系樹脂組成物である。
【００１４】
【化１】
2015089907.tif 000002
【００１５】
【化２】
2015089907.tif 000003
【００１６】
【化３】
2015089907.tif 000004
［式（１）、式（２）および式（３）中、−Ｘ１−、−Ｘ２−、−Ｘ３−、−Ｘ４−、−Ｘ５−、−Ｘ６−は、それぞれ独立に、−Ｃ４Ｈ８−、−Ｃ２Ｈ４−、−Ｃ２Ｈ４ＯＣ2Ｈ４−、−Ｃ２Ｈ４ＯＣ２Ｈ４ＯＣ２Ｈ４−、−Ｃ３Ｈ６−、−Ｃ３Ｈ６ＯＣ３Ｈ６−、−Ｃ３Ｈ６ＯＣ３Ｈ６ＯＣ３Ｈ６−または式（４）で示す置換基、のいずれかを表す。式（１）、式（２）および式（３）中、−Ｚ−は、式（５）で示す置換基を表す。また、式（１）、式（２）および式（３）中、ｋ、ｌ、ｍ、ｎは、それぞれ正の整数を表す。式（３）中、−Ｒ−は、炭素数４〜５０の直鎖状炭化水素基、分岐鎖状炭化水素基および環状炭化水素基からなる群より選択される少なくとも一つの炭化水素基を表す。−Ｒ−は、構成する原子にヘテロ原子を含んでもよい。］
【００１７】
【化４】
2015089907.tif 000005
【００１８】
【化５】
2015089907.tif 000006
【００１９】
［２］前記式（１）、式（２）および式（３）中、−Ｘ１−、−Ｘ２−、−Ｘ３−、−Ｘ４−、−Ｘ５−、−Ｘ６−は、それぞれ独立に、−Ｃ４Ｈ８−、−Ｃ２Ｈ４ＯＣ2Ｈ４−、−Ｃ２Ｈ４ＯＣ２Ｈ４ＯＣ２Ｈ４−、−Ｃ３Ｈ６ＯＣ３Ｈ６−、−Ｃ３Ｈ６ＯＣ３Ｈ６ＯＣ３Ｈ６−または前記式（４）で示す置換基、のいずれかである［１］に記載のビニルエーテル系樹脂組成物である。
【００２０】
［３］前記チオール化合物が、１分子中に４個以下のチオール基を有する化合物である［１］または［２］に記載のビニルエーテル系樹脂組成物である。
【００２１】
［４］前記チオール化合物が、
トリメチロールプロパントリス（３-メルカプトプロピオネート）、
トリス-[(３-メルカプトプロピオニルオキシ)-エチル]-イソシアヌレート、
ペンタエリスリトールテトラキス（３-メルカプトプロピオネート）、
テトラエチレングリコールビス（３-メルカプトプロピオネート）、
ジペンタエリスリトールヘキサキス（３-メルカプトプロピオネート）、
ペンタエリスリトールテトラキス(３-メルカプトブチレート)、
１，４-ビス(３-メルカプトブチリルオキシ)ブタン、
１，３，５-トリス(３-メルカプトブチリルオキシエチル）-１，３，５-トリアジン-２，４，６(１Ｈ,３Ｈ,５Ｈ)-トリオン、
トリメチロールプロパントリス（３-メルカプトブチレート）、
トリメチロールエタントリス（３-メルカプトブチレート）
からなる群から選択される一種以上の化合物である［１］または［２］に記載のビニルエーテル系樹脂組成物である。
【００２２】
［５］［１］から［４］のいずれか一つに記載のビニルエーテル系樹脂組成物から得られる光硬化組成物である。
【００２３】
［６］［５］に記載の光硬化組成物を含む粘接着剤である。
【００２４】
［７］［５］に記載の光硬化組成物を含むコーティング膜である。
【００２５】
［８］［５］に記載の光硬化組成物を含む３Ｄプリンタ用組成物である。
【発明の効果】
【００２６】
本発明によれば、優れた伸び特性と柔軟性を有する光硬化組成物を得ることができるビニルエーテル系樹脂組成物を提供することができる。
【発明を実施するための形態】
【００２７】
以下、本発明のビニルエーテル系樹脂組成物を詳細に説明する。なお、本明細書において、ビニルエーテル系樹脂組成物を、単に樹脂組成物と称することがある。また、本発明の樹脂組成物に光を照射して得られる硬化物を、単に光硬化組成物と称することがある。
【００２８】
本明細書において「〜」を用いて示された数値範囲は、「〜」の前後に記載される数値をそれぞれ最小値及び最大値として含む範囲を示す。さらに組成物中の各成分の量は、組成物中に各成分に該当する物質が複数存在する場合、特に断らない限り、組成物中に存在する当該複数の物質の合計量を意味する。
【００２９】
本発明の樹脂組成物は、下記式（１）、式（２）および式（３）で示される化合物からなる群から選択される一種以上の化合物と、チオール化合物と、光ラジカル発生剤とを含むビニルエーテル系樹脂組成物である。
【００３０】
【化６】
2015089907.tif 000007
【００３１】
【化７】
2015089907.tif 000008
【００３２】
【化８】
2015089907.tif 000009
［式（１）、式（２）および式（３）中、−Ｘ１−、−Ｘ２−、−Ｘ３−、−Ｘ４−、−Ｘ５−、−Ｘ６−は、それぞれ独立に、−Ｃ４Ｈ８−、−Ｃ２Ｈ４−、−Ｃ２Ｈ４ＯＣ2Ｈ４−、−Ｃ２Ｈ４ＯＣ２Ｈ４ＯＣ２Ｈ４−、−Ｃ３Ｈ６−、−Ｃ３Ｈ６ＯＣ３Ｈ６−、−Ｃ３Ｈ６ＯＣ３Ｈ６ＯＣ３Ｈ６−または式（４）で示す置換基、のいずれかを表す。式（１）、式（２）および式（３）中、−Ｚ−は、式（５）で示す置換基を表す。また、式（１）、式（２）および式（３）中、ｋ、ｌ、ｍ、ｎはそれぞれ正の整数を表す。式（３）中、−Ｒ−は、炭素数４〜５０の直鎖状炭化水素基、分岐鎖状炭化水素基および環状炭化水素基からなる群より選択される少なくとも一つの炭化水素基を表す。−Ｒ−は、構成する原子にヘテロ原子を含んでもよい。］
【００３３】
【化９】
2015089907.tif 000010
【００３４】
【化１０】
2015089907.tif 000011
【００３５】
式（１）、式（２）および式（３）で示される化合物は、いずれも両末端にビニルエーテル基を有する化合物である。これらの化合物を、ビニルエーテル基を持つ化合物と称することがある。
式（１）、式（２）および式（３）で示される化合物の構造に含まれることがある式（４）で表される置換基は、シクロヘキシル骨格由来である。
また、式（１）、式（２）および式（３）で示される化合物の構造中、式（５）で表される置換基は、イソホロン由来である。
【００３６】
本発明の樹脂組成物は、式（１）、式（２）および式（３）で示される化合物からなる群から選択される一種以上の化合物と、チオール化合物と、光ラジカル発生剤とを含む。そのため、本発明の樹脂組成物に光を照射すると、光ラジカル発生剤からラジカルが生成し、次いでビニルエーテル基を持つ化合物とチオール化合物とがエンチオール反応することで、光硬化組成物が得られる。本発明者は、この光硬化組成物が優れた伸び特性と柔軟性とを同時に有することを見出した。
【００３７】
本発明の樹脂組成物は、式（１）、式（２）および式(３)で示される化合物からなる群から選択される一種以上のビニルエーテル基を持つ化合物を含む。前記ビニルエーテル基を持つ化合物は、いずれもウレタン骨格を有する。本発明の樹脂組成物から得られる光硬化組成物は、ウレタン骨格を有するため、たとえばコーティング膜に用いた際に柔軟性を示す。
【００３８】
前記ビニルエーテル基を持つ化合物は、ビニロキシ基とウレタン結合（−ＮＨＣＯＯ−）との間に、−Ｃ４Ｈ８−、−Ｃ２Ｈ４ＯＣ2Ｈ４−、−Ｃ２Ｈ４ＯＣ２Ｈ４ＯＣ２Ｈ４−、−Ｃ３Ｈ６ＯＣ３Ｈ６−、−Ｃ３Ｈ６ＯＣ３Ｈ６ＯＣ３Ｈ６−または前記式（４）で示す置換基など炭素数４個以上を有する骨格であることが、本発明の樹脂組成物から得られる光硬化組成物の柔軟性がより一層優れるため好ましい。式（１）、式（２）および式(３)で示される構造式において、前記ビニロキシ基とウレタン結合（−ＮＨＣＯＯ−）との間は、それぞれ−Ｘ１−、−Ｘ２−、−Ｘ３−、−Ｘ４−、−Ｘ５−、−Ｘ６−のいずれかで示される。前記ビニルエーテル基を持つ化合物がビニロキシ基とウレタン結合との間に炭素数が４個以上を有する骨格を持つ場合、本発明の樹脂組成物から得られる光硬化組成物のヤング率は低くなり、したがって柔軟性がより一層優れる。さらに前記結合部位の炭素数が４個以上を有する骨格を持つ場合、この結合部位の分子運動性が向上するため、エンチオール反応の反応性も良好となる。
【００３９】
前記ビニルエーテル基を持つ化合物は、その主鎖中の繰り返し構造に炭素数が４個以上であるエステル骨格または炭素数が４個以上であるエーテル骨格を有する。式（１）、式（２）および式（３）の主鎖中の繰り返し構造は、それぞれの構造式における括弧内の構造で示される。
前記ビニルエーテル基を持つ化合物の主鎖中の繰り返し構造に、炭素数が４個以上であるエステル骨格または炭素数が４個以上であるエーテル骨格を有するため、本発明の樹脂組成物から得られる光硬化組成物のヤング率は低くなる。したがって、本発明の樹脂組成物により得られる光硬化組成物は、優れた伸び特性と柔軟性とを同時に有する。
【００４０】
式（１）で示されるビニルエーテル基を持つ化合物は、その主鎖中の繰り返し構造に炭素数が６個であるエステル骨格を有する。
【００４１】
式（２）で示されるビニルエーテル基を持つ化合物は、その主鎖中の繰り返し構造に炭素数が４個であるエーテル骨格を有する。
【００４２】
式（３）で示される前記ビニルエーテル基を持つ化合物は、その主鎖中の繰り返し構造中に炭素数が４個〜５０個であるエーテル骨格を有する。
【００４３】
なお、式（３）中、−Ｒ−は、炭素数４〜５０の直鎖状炭化水素基、分岐鎖状炭化水素基および環状炭化水素基からなる群より選択される少なくとも一つの炭化水素基を表す。
このような−Ｒ−は、たとえば、炭素数４の直鎖状炭化水素基［−ＣＨ２ＣＨ２ＣＨ２ＣＨ２−］、炭素数４の分岐鎖状炭化水素基［−ＣＨ２ＣＨ（ＣＨ３）ＣＨ２−］、炭素数６の分岐鎖状炭化水素基[−ＣＨ２ＣＨ２ＣＨ（ＣＨ３）ＣＨ２ＣＨ２−]、炭素数６の環状炭化水素基［−Ｃ６Ｈ１０−；シクロヘキシル基］等が例示できる。
式（３）で示される前記ビニルエーテル基を持つ化合物中の−Ｒ−で示される炭化水素基において、一つの化合物分子中に互いに異なる構造の−Ｒ−の炭化水素基を有してもよい。
【００４４】
前記ビニルエーテル基を持つ化合物の重量平均分子量が３００〜５０，０００の範囲であれば、本発明の樹脂組成物から得られる光硬化組成物は、分子量が大きいため実用に供する強度を有し、かつ揮発性が小さく臭気が抑えられるため好ましい。
【００４５】
前記ビニルエーテル基を持つ化合物の構造式において、式（１）中の主鎖中の繰り返し構造単位の数を示すｋ、ｌは、それぞれ独立に１〜２００が好ましく、製造の容易さの観点より１〜５０がより好ましい。
また、式（２）中の繰り返し構造単位の数を示すｍは、１〜７００が好ましく、製造の容易さの観点より１〜１００がより好ましい。
さらに、式（３）中の繰り返し構造単位の数を示すｎは、１〜７００が好ましく、製造の容易さの観点より１〜１００がより好ましい。
【００４６】
本発明の樹脂組成物は、式（１）、式（２）および式(３)で示される化合物を二種以上含んでもよい。本発明の樹脂組成物は、たとえば、式（１）で示されるビニルエーテル基を持つ化合物と式（３）で示されるビニルエーテル基を持つ化合物とを両方含んでもよい。また、このような樹脂組成物であれば、式（１）で示される化合物が示すより優れた柔軟性と、式（３）で示される化合物が示す耐久性とをいずれも示すため好ましい。
【００４７】
なお式（１）および式（２）で示されるビニルエーテル基を持つ化合物は、それぞれ日本カーバイド工業株式会社製  商品名  クロスマーＵ００１およびＵ００２として入手することができる。
【００４８】
本発明の樹脂組成物は、チオール化合物を含む。
本発明に用いることができる前記チオール化合物は、その分子中にチオール基を一つ以上もついわゆる一官能以上の化合物であり、たとえば、
メチルチオール、エチルチオール、１−プロピルチオール、イソプロピルチオール、１−ブチルチオール、イソブチルチオール、ｔｅｒｔ−ブチルチオール、１−ペンチルチオール、イソペンチルチオール、３−ペンチルチオール、１−ヘキシルチオール、シクロヘキシルチオール、４−メチル−２−ペンチルチオール、１−ヘプチルチオール、１−オクチルチオール、イソオクチルチオール、２−エチルヘキシルチオール、１−ノニルチオール、イソノニルチオール、１−デシルチオール、１−ドデシルチオール、１−ミリスチルチオール、セチルチオール、１−ステアリルチオール、イソステアリルチオール、２−オクチルデシルチオール、２−オクチルドデシルチオール、２−ヘキシルデシルチオール、ベヘニルチオール、β-メルカプトプロピオン酸、メチル-3-メルカプトプロピオネート、２-エチルヘキシル-３-メルカプトプロピオネート、n-オクチル-3-メルカプトプロピオネート、ステアリル-３-メルカプトプロピオネート、トリメチロールプロパントリス（３-メルカプトプロピオネート）、トリス-[(３-メルカプトプロピオニルオキシ)-エチル]-イソシアヌレート、ペンタエリスリトールテトラキス（３-メルカプトプロピオネート）、テトラエチレングリコールビス（３-メルカプトプロピオネート）、ジペンタエリスリトールヘキサキス（３-メルカプトプロピオネート）、ペンタエリスリトールテトラキス(３-メルカプトブチレート)、１，４-ビス(３-メルカプトブチリルオキシ)ブタン、１，３，５-トリス(３-メルカプトブチリルオキシエチル）-１，３，５-トリアジン-２，４，６(１Ｈ,３Ｈ,５Ｈ)-トリオン、トリメチロールプロパントリス（３-メルカプトブチレート）、トリメチロールエタントリス（３-メルカプトブチレート）
等を例示することができる。
なお、樹脂組成物の保存安定性および光硬化組成物の臭気の観点から、本発明に特に好適に用いることができるチオール化合物は、ペンタエリスリトールテトラキス(３-メルカプトブチレート)、１，４-ビス(３-メルカプトブチリルオキシ)ブタン、１，３，５-トリス(３-メルカプトブチリルオキシエチル）-１，３，５-トリアジン-２，４，６(１Ｈ,３Ｈ,５Ｈ)-トリオントリメチロールプロパンが挙げられる。
本発明の樹脂組成物において、これらのチオール化合物は、二種以上を併用してもよい。
【００４９】
本発明に好適に用いることができるチオール化合物は、チオール化合物１分子中に１個以上のチオール基を有する。前記チオール化合物は、１分子中に１個〜４個のチオール基を有することが好ましい。前記チオール化合物が、１分子中に１個以上のチオール基を有するため、本発明の樹脂組成物が含む前記チオール化合物と前記ビニルエーテル基を持つ化合物とがエンチオール反応することで、光硬化組成物が得られる。前記チオール化合物は、分子中にチオール基を有しているため、通常のカチオン重合性組成物よりも光硬化組成物の分子運動性が高くなる。そのため、本発明の樹脂組成物から得られる光硬化組成物のヤング率は低くなり、したがって優れた伸び特性と柔軟性とを有する。本発明の樹脂組成物から得られる光硬化組成物は、優れた伸び特性と、柔軟性とを同時に有する。
また、前記チオール化合物が、チオール化合物１分子中に４個以下のチオール基を有する場合、本発明の樹脂組成物から得られる光硬化組成物の架橋間の分子量が大きくなり、架橋密度が小さくなる。そのため、前記光硬化組成物のヤング率は０．２ＭＰａ以下となり、優れた伸び特性と柔軟性と耐衝撃性とを共に示す。したがって本発明の樹脂組成物から得られる光硬化組成物が従来の樹脂組成物より優れた伸びと柔軟性と耐衝撃性とを有することにより、光硬化後に得られる光硬化組成物は、成型や曲げ加工をおこなうことが可能である。さらに前記樹脂組成物から得られる光硬化組成物は、ヤング率が小さいため、衝撃に対する吸収剤としても利用することができる。
【００５０】
本発明に好適に用いることができるチオール化合物において、１分子中に４個以下のチオール基を有する化合物は、たとえばトリメチロールプロパントリス（３-メルカプトプロピオネート）、ペンタエリスリトールテトラキス(３-メルカプトブチレート)等が挙げられる。
【００５１】
また本発明の樹脂組成物は、チオール化合物を含むため、チオール化合物の硫黄原子の分極効果により、たとえば金属やガラス等の基材密着性が優れる。
【００５２】
本発明に好適に用いることができる前記チオール化合物のチオール基当量は、前記ビニルエーテル基を持つ化合物のビニルエーテル基１当量に対し、０．４〜１．２であれば、本発明の樹脂組成物から得られる光硬化組成物がより優れた柔軟性を示しかつ臭気が低減できるため好ましい。
前記式（１）、式（２）または式（３）で示されるビニルエーテル基を持つ化合物は、いずれも１分子あたり２個のビニルエーテル基を有する。
たとえば、式（１）で示されるビニルエーテル基を持つ化合物と、１分子中に４個のチオール基を有するチオール化合物であるペンタエリスリトールテトラキス(３-メルカプトブチレート)とを等モル含む樹脂組成物のチオール基当量は２である。
【００５３】
本発明の樹脂組成物は、光ラジカル発生剤を含む。
本発明の樹脂組成物が光ラジカル発生剤を含むため、樹脂組成物に波長２００ｎｍ〜５００ｎｍの光を照射することでラジカルを発生し、ラジカル種がチオールから水素原子を引き抜いてチイルラジカルが生成し、そのチイルラジカルが二重結合へ付加するため硬化が進行する。
【００５４】
本発明の樹脂組成物で、光ラジカル発生剤の含有量は、前記ビニルエーテル基を持つ化合物１００質量部あたり０．０５質量部〜５質量部の範囲が好ましく、さらに０．１質量部〜３質量部の範囲がより好ましい。本発明の樹脂組成物中の光ラジカル発生剤の含有量が０．０５質量部以上であると、光硬化が十分にすすみ、硬化の不良が起きないため好ましい。また、前記光ラジカル発生剤の含有量が５質量部以下であると、重合が制御され、架橋密度が高くならず、より優れた柔軟性を保つことができるため好ましい。さらに光ラジカル発生剤の量が５質量部以下であると、光ラジカル発生剤が光を吸収することによる樹脂組成物の硬化の不良が抑制できるため好ましい。
なお、光ラジカル発生剤が含まれていない場合でも、光及び熱の条件によりチオール化合物からチイルラジカルを発生するが、樹脂組成物を硬化させる能力がきわめて低く、光硬化組成物は実質的に得られない。
【００５５】
本発明に好適に用いることができる光ラジカル発生剤は、たとえば
ベンゾイン誘導体類、ベンジルケタール類、α―ヒドロキシアセトフェノン類、チオキサントン類、アシルホスフィンオキサイド類等が挙げられる。具体的には１−ヒドロキシシクロヘキシルフェニルケトン（イルガキュアー１８４；ＢＡＳＦジャパン社製）、２−ヒドロキシ−２−メチル−［４−（１−メチルビニル）フェニル］プロパノールオリゴマー（ＯＮＥ；ランバルティ社製）、１−[４−（２−ヒドロキシエトキシ）−フェニル]−２−ヒドロキシ−２−メチル−１−プロパン−１−オン（イルガキュアー２９５９；ＢＡＳＦジャパン社製）、２−ヒドロキシ−１−｛４−［４−（２−ヒドロキシ−２−メチル−プロピオニル）−ベンジル]−フェニル｝−２−メチル−プロパン−１−オン（イルガキュアー１２７；ＢＡＳＦジャパン社製）、２，２−ジメトキシ−２−フェニルアセトフェノン（イルガキュアー６５１；ＢＡＳＦジャパン社製）、２−ヒドロキシ−２−メチル−１−フェニル−プロパン−１−オン（ダロキュア１１７３；ＢＡＳＦジャパン社製）、２−メチル−１−［４−（メチルチオ）フェニル］−２−モルホリノプロパン−１−オン（イルガキュアー９０７；ＢＡＳＦジャパン社製）、２−ベンジル−２−ジメチルアミノ−１−（４−モルホリノフェニル）−ブタン−１−オン、２−クロロチオキサントン、２，４−ジメチルチオキサントン、２，４−ジイソプロピルチオキサントン、イソプロピルチオキサントン、２，４，６−トリメチルベンゾイルジフェニルフォスフィンオキサイド、ビス（２，４，６−トリメチルベンゾイル）−フェニルフォスフィンオキサイド、ビス（２，６−ジメトキシベンゾイル）−２，４，４−トリメチルペンチルフォスフィンオキサイド等を挙げることができる。
【００５６】
本発明の樹脂組成物は、発明の効果を阻害しない範囲で、前記ビニルエーテル基を持つ化合物以外のビニルモノマーをさらに含んでもよい。このようなビニルモノマーとしては、ビニルエーテル系、アクリル系、アクリルアミド系が挙げられる。
ビニルエーテル系のモノマーは、たとえばジエチレングリコールモノビニルエーテル、トリエチレングリコールモノビニルエーテル、オクタデシルビニルエーテル、エチレングリコールジビニルエーテル、ジエチレングリコールジビニルエーテル、トリエチレングリコールジビニルエーテル、テトラエチレングリコールジビニルエーテル、プロピレングリコールジビニルエーテル、ジプロピレングリコールジビニルエーテル、シクロヘキサンジメタノールジビニルエーテルが挙げられる。
アクリル系のモノマーは、たとえばエトキシジエチレングリコールアクリレート、メトキシ-トリエチレングルコールアクリレート、イソボルニルメタクリレート、ジエチレングルコールジアクリレート、トリエチエレングルコールジアクリレート、トリプロピレングルコールジアクリレートが挙げられる。アクリルアミド系のモノマーとしてはアクリルアミド、Ｎ−メチルアクリルアミド、Ｎ−エチルアクリルアミド、Ｎ−プロピルアクリルアミド、Ｎ−ｎ−ブチルアクリルアミド、Ｎ−メチロールアクリルアミド、Ｎ，Ｎ−ジメチルアクリルアミド、Ｎ，Ｎ−ジエチルアクリルアミド及びアクリロイルモルフォリンが挙げられる。
なおこれらのビニルモノマーは、二種以上を併用してもよい。
【００５７】
本発明の樹脂組成物は、発明の効果を阻害しない範囲で、重合禁止剤を含んでも良い。本発明の樹脂組成物が含むことができる重合禁止剤はたとえば
メチルヒドロキノン、t-ブチルヒドロキノン、４-メトキシナフトール、１，４-ベンゾキノン、メトキノン、ジブチルヒドロキシトルエン、Ｎ-ニトロソフェニルヒドロシキルアミンアルミニウム塩、１，４-ナフトキノン、４−ヒドロキシＴＥＭＰＯ等が挙げられる。
【００５８】
本発明の樹脂組成物は、発明の効果を阻害しない範囲で、各種樹脂、レベリング剤、消泡剤、光安定剤、酸化防止剤、紫外線吸収剤、難燃剤、帯電防止剤、シランカップリング剤、増感剤、着色剤等を含むことができる。
【００５９】
本発明の樹脂組成物は、発明の効果を阻害しない範囲で、樹脂組成物の粘度を調整するための希釈剤を含むことができる。このような希釈剤は、通常光硬化性樹脂の粘度調整に用いられる各種の有機溶剤に加え、ビニルモノマーを用いることができる。希釈剤として特に好ましく用いることができるビニルモノマーは、各種のビニルエーテルモノマーである。
希釈剤は、具体的には、有機溶剤としては、酢酸エチル、メチルエチルケトン、トルエン等が挙げられる。また、ビニルモノマーとしては、エトキシジエチレングリコールジアクリレート、フェノキシエチルアクリレート、アクリロイルモルフォリン、ジエチレングリコールジアクリレートビニルーテルモノマー、ジエチレングリコールジビニルエーテル、ジプロピレングリコールジビニルエーテル、トリエチレングリコールジビニルエーテル等が挙げられる。
【００６０】
本発明の別の態様は光硬化組成物である。
本発明の光硬化組成物は、本発明の樹脂組成物にたとえば波長２００ｎｍ〜５００ｎｍの範囲を含む光を照射することで得ることができる。
【００６１】
本発明の光硬化組成物は、ＹＩ値が３以下であり、着色がほとんどない。ＹＩ値は、大きいほど光硬化組成物の黄色味が強いことを示す。したがって、ＹＩ値の大きい組成物は、顔料等の着色剤を入れても着色性が悪い。ここでＹＩ値は、光硬化組成物の色相  Ｘ、ＹおよびＺ値から、下記式を用いて算出できる。
ＹＩ値＝［１００（１．２８Ｘ−１．０６Ｚ）］／Ｙ
通常、光照射により硬化させて得られるカチオン重合系ビニルエーテル組成物は、組成物中に光酸発生剤を含むため、硬化反応時に残存する光酸発生剤由来の酸と熱とによりアルコール脱離が起こり、ポリエンが生成するため、得られる硬化物が茶褐色に着色するという欠点がある。本発明の光硬化組成物は、ビニルエーテルとチオールとのラジカル付加反応であり、この反応は酸を含まずに進行するため、光硬化組成物内にポリエンの生成が起こらず、無色透明である。したがって、本発明の光硬化組成物は、たとえば各種光学用途製品に用いることができる。
【００６２】
本発明の樹脂組成物は、透光性が高く、高い反応性を示すため、たとえば１０００μｍ厚以上で塗布した後に光を照射しても硬化する。従来知られている光硬化組成物は、組成物中の未反応の光重合開始剤が光を吸収するため、たとえば１０００μｍ以上の厚さに組成物を塗布した場合、塗布した膜の深部まで硬化することが困難であった。
また、従来のエンチオール反応による光硬化組成物は、アクリル化合物が広く用いられている。本発明の樹脂組成物は、アクリル化合物と比較して高い反応性を示すビニルエーテル化合物を含む。反応性が比較的小さいアクリル化合物のエンチオール反応は、進行が遅いため、厚膜で塗布した後に光硬化させても反応が進行しにくく、したがって実質的に１０００μｍ厚以上の厚さに塗布することは困難であった。本発明の樹脂組成物を用いると、特定の構造をもつビニルエーテル基を持つ化合物を含むため、透光性が高く、高い反応性を示し、したがって用いる光ラジカル発生剤が微量でも反応が進行し光硬化組成物を得ることができる。さらに、本発明の光硬化組成物は、従来知られている光硬化組成物では得られなかった、厚膜のコーティング、厚膜の粘接着剤等に利用することができる。
【００６３】
本発明の樹脂組成物は、極性の高いエーテル基およびチオール基を含むため、各種着色剤と相溶性がよい。したがって、本発明の光硬化組成物は優れた着色性を示す。
【００６４】
本発明の光硬化組成物は、１００℃以上の熱が加わっても変色が小さく、耐変色性が優れる。したがって、本発明の光硬化組成物は、各種コーティング用途およびインキ用途に好適に用いることができる。本発明者は、本発明の光硬化組成物がビニルエーテルとチオールとのラジカル付加反応で得られることで、カチオン開始剤由来の酸を含まず、着色の要因であるポリエンが生成しないことから、優れた耐変色性を示すと考えている。
なお、光硬化組成物の耐変色性（耐黄変性）は、光硬化組成物の加熱前後のＹＩ値の差で評価することができる。光硬化組成物のＹＩ値の差が小さければ、耐変色性が優れることを示す。
【００６５】
本発明の別の態様は、光硬化組成物を含む粘接着剤である。
本発明の粘接着剤の形態は、本発明の樹脂組成物を被着体上に塗布後、被着物を積層し、光照射して硬化させて使用するものと、本発明の樹脂組成物を被着体上に塗布後、光を照射した後、被着物を積層させて硬化させるものとがある。
本発明の粘接着剤は、極性の高いエーテル基とチオール基とを有するため、たとえば金属やガラス等の基材密着性（粘接着性）が優れる。
【００６６】
本発明の別の態様は、光硬化組成物を含むコーティング膜である。
本発明のコーティング膜は、たとえば本発明の樹脂組成物をコーティング対象物に塗布後、光照射することで得ることができる。
本発明のコーティング膜は、優れた伸び特性と柔軟性とを示す。
本発明のコーティング膜は、極性の高いエーテル基とチオール基とを有するため、たとえば金属やガラス等のコーティング対象物との密着性が優れる。
【００６７】
本発明のコーティング膜の厚さの範囲は、１〜３０００μｍが好ましい。本発明のコーティング膜は、厚さが１μｍ以上であれば、強度が大きくなるため好ましい。また厚さが３０００μｍ以下であれば、より優れた伸び特性と柔軟性とを十分に示す。
前述したとおり、本発明の樹脂組成物は、反応性が優れるため、たとえば１０００μｍ以上の厚さの、厚膜のコーティング膜を容易に得ることができる。
【００６８】
本発明の別の態様は、光硬化組成物を含む３Ｄプリンタ用組成物である。
本発明の樹脂組成物は、通常液状であり、光を照射することで硬化し、固体（光硬化組成物）となる。
３Ｄプリンタは、たとえば３ＤＣＡＤおよび３ＤＣＧデータなどの３次元データを元に、所望の形状に立体物（３次元のオブジェクト）を造形できる装置である。本発明の３Ｄプリンタ用組成物は、たとえば以下に示す積層造形法に用いることができる。所望の形状の立体物の積層造形において、３Ｄプリンタを用いて前記３Ｄプリンタ用組成物を吐出した後、吐出後の前記３Ｄプリンタ用組成物の液面に光を照射して、所望のパターンの断面を有する硬化物を形成し、次いで、この硬化物の上に前記３Ｄプリンタ用組成物を１層分供給し、光を照射して、硬化物をさらに形成し、以後、この操作を繰り返すことによって、複数の硬化物が積層し一体化する。このように積層造形することにより、所望の形状の立体物を得ることができる。
【００６９】
本発明の光硬化組成物は、ビニルエーテル樹脂組成物が含むチオール化合物のチオール基の官能基数を制御することで、光硬化組成物の硬度の制御が容易である。さらに本発明の光硬化組成物は、ヤング率が０．２ＭＰａ以下と優れた柔軟性を示す。さらに本発明の光硬化組成物は、エンチオール硬化反応で得られるため、従来のビニルエーテルのカチオン硬化反応で懸念となる湿度による硬化反応の阻害や、ラジカル硬化反応で懸念となる酸素による硬化反応の阻害も少ない。そのため、本発明の光硬化組成物は、３Ｄプリンタ用組成物に好適に用いる事ができる。
【００７０】
本発明の３Ｄプリンタ用組成物を用いて造形できる立体物（光硬化組成物）は、従来の光硬化組成物では作製が困難であるヤング率が０．２ＭＰａ以下という特段に優れた性質を示し、優れた伸び特性と柔軟性とを有する。さらに、耐変色性が優れ、また無色透明であるため、本発明の３Ｄプリンタ用組成物は、たとえばレンズ等の各種光学用途の立体物の造形に用いることができる。
【００７１】
本発明の光硬化組成物は、優れた柔軟性、変形回復性、屈曲性、耐衝撃性、光学特性を有するため、上記に記載した用途以外にも、たとえば電子材料等にも用いることができる
【実施例】
【００７２】
以下、実施例により本発明を具体的に示すが、本発明はこれら実施例によってなんら限定されるものではない。
【００７３】
[製造例：式（３）で示されるビニルエーテル基を有する化合物の製造方法]
温度計、攪拌機および還流冷却管を備えた反応容器内に、プラクセルＣＤ２０５ＰＬ（ダイセル化学工業株式会社製：ポリカーボネートジオール）１００質量部、イソホロンジイソシアネート９２質量部、ジブチルスズジラウレート０．０３質量部を入れ、攪拌下で前記反応容器の内容物温度を６０℃に昇温させ２時間反応させた。その後、ジブチルスズジラウレート０．２１質量部、４−ヒドロキシブチルビニルエーテル（ＨＢＶＥ）４６質量部を投入し、さらに２時間反応させた。反応終了は赤外線吸収スペクトル（ＩＲ）でイソシアネート由来の２２５０ｃｍ−１のピークが消失したことにより確認した。以上により、透明液体である式（３）で示されるビニルエーテル基を有する化合物２３８質量部を得た。
【００７４】
【化１１】
2015089907.tif 000012
［製造例３で製造した式（３）で示す化合物で、−Ｘ５−、−Ｘ６−は、−Ｃ４Ｈ８−である。式（３）中、−Ｚ−は、式（５）で示すイソホロン由来の置換基を表す。また、式（３）中、ｎは正の整数を表す。式（３）中、−Ｒ−は、炭素数６の分岐鎖状炭化水素基[−ＣＨ２ＣＨ２ＣＨ（ＣＨ３）ＣＨ２ＣＨ２−]および炭素数６の環状炭化水素基［−Ｃ６Ｈ１０−；シクロヘキシル基］のいずれかの炭化水素基を表す。］
【００７５】
【化１２】
2015089907.tif 000013
【００７６】
（実施例１）
ビニルエーテル基を有する化合物（日本カーバイド工業株式会社製  商品名  クロスマーＵ００１：式（１）で示す化合物の構造式で、−Ｘ１−、−Ｘ２−は、−Ｃ４Ｈ８−である）と、光ラジカル発生剤（ＢＡＳＦジャパン株式会社製  商品名  イルガキュア１８４）を表１に示す割合で褐色サンプル瓶に量りとり、６０℃、２０分間加熱した後に５分間スパチュラで撹拌した。その後、ビニルエーテル基を有する化合物と光ラジカル発生剤とを配合した褐色サンプル瓶に、チオール化合物であるペンタエリスリトールテトラキス(３-メルカプトブチレート)（昭和電工株式会社製  商品名  カレンズＭＴＰＥ、１分子中にチオール基を４個含む）を量りとり、６０℃、２０分間加熱した後に５分間スパチュラで撹拌混合することで、本発明の樹脂組成物を得た。
【００７７】
（実施例２〜１０）
表１に示した組成にした以外は、実施例１と同様の手順で本発明の樹脂組成物を得た。
なお、表１中の式（２）で示すビニルエーテル基を有する化合物は、日本カーバイド工業株式会社製  商品名  クロスマーＵ００２である。この化合物の式（２）で示す化合物の構造式中の−Ｘ１−、−Ｘ２−は、−Ｃ４Ｈ８−である。
表１中のチオール化合物において、「カレンズＭＴＮＲ」は、１，３，５-トリス(３-メルカプトブチリルオキシエチル）-１，３，５-トリアジン-２，４，６(１Ｈ,３Ｈ,５Ｈ)-トリオンであり、これは、１分子中にチオール基を３個含む。また、「カレンズＭＴＢＤ」は、１，４-ビス(３-メルカプトブチリルオキシ)ブタンであり、これは１分子中にチオール基を２個含む。
【００７８】
（実施例１１）
表１に示した組成にした以外は、実施例１と同様の手順で本発明の樹脂組成物を得た。実施例１１の樹脂組成物は、実施例１と同様の手順で組成物を調製した後、次いで顔料であるシアン：ピグメントブルー  １５：４[クラリアント社製、製品名  Ｈｏｓｔａｐｅｒｍ  Ｂｌｕｅ  ＢＴ-６１７-Ｄ]を量りとり、６０℃、２０分間加熱した後に５分間スパチュラで撹拌混合することで得た。
【００７９】
(比較例１〜５)
表１に示した組成にした以外は、実施例１と同様の手順で組成物を得た。
比較例１および比較例２は、いずれもカチオン重合により得られる組成物である。
比較例１および比較例２の組成物が含むカチオン開始剤は、４−（フェニルチオ）フェニルジフェニルスルホニウムトリス（ペンタフルオロエチル）トリフルオロホスフェート（サンアプロ社製  商品名  ＣＰＩ−２１０Ｓ）である。
さらに、表１中の比較例２の組成物が含むビニルエーテル基を有する化合物（Ａ）は、国際公開第２０１１／０２１３６３号パンフレットに記載の実施例２に用いられたウレタンビニルエーテルオリゴマーである。このウレタンビニルエーテルオリゴマーは、２官能で数平均分子量４００のポリプロピレングリコールとイソホロンジイソシアネートとジブチル錫ジラウレートとを反応させてウレタンプレポリマーを合成し、次いでこのウレタンプレポリマーとヒドロキシブチルビニルエーテルとを反応させて得ることができる。
【００８０】
(比較例６)
表１に示した組成にした以外は、実施例１と同様の手順で組成物を得た。比較例６の組成物は、実施例１と同様の手順で組成物を調製し、次いで顔料であるシアン：ピグメントブルー  １５：４[クラリアント社製、製品名  Ｈｏｓｔａｐｅｒｍ  Ｂｌｕｅ  ＢＴ-６１７-Ｄ]を量りとり、６０℃、２０分間加熱した後に５分間スパチュラで撹拌混合することで得た。
【００８１】
（強度、最大伸度およびヤング率の測定）
各実施例および各比較例の樹脂組成物を、テフロン（登録商標）型（幅４ｍｍ、長さ３０ｍｍ、厚さ２ｍｍ)に流し込み、照射強度１６０Ｗの高圧水銀ランプを用いて、照射量５００ｍＪ／ｃｍ２の条件で硬化させた後、テフロン（登録商標）型から取り出し、幅４ｍｍ、長さ３０ｍｍ、厚さ２ｍｍの棒状の試験片（光硬化組成物）を用意した。
各実施例および各比較例の試験片のヤング率は、ＪＩＳ  Ｋ７１６１に記載の方法に基づき、チャック間のつかみ間隔を２０ｍｍとし、引張速度１０ｍｍ/ｍｉｎの条件にて伸度（％)とヤング率（ＭＰa）とを測定した。各試験の測定値は、試験片を３個用いてそれぞれ測定を行い、その平均とした。
なお、伸度（％）は、数値が大きいほど伸び特性が優れていることを表し、またヤング率（ＭＰa）は、数値が小さいほど柔軟性が優れていることを表す。
【００８２】
各実施例および各比較例の試験片の伸張性は、最大伸度（％）の大きさにより以下の基準で判定した。
５：１０００以上
４：５００〜１０００
３：１００〜５００
２：５０〜１００
１：５０未満
【００８３】
各実施例および各比較例の試験片の柔軟性は、ヤング率（ＭＰa）の大きさにより以下の基準で判定した。
５：０．０５以下
４：０．０５〜０．１
３：０．１〜０．２
２：０．２〜１．０
１：１．０より大きい
【００８４】
（耐変色性）
各実施例および各比較例の試験片の耐変色性は、以下のように評価した。
耐変色性の試験片は、各実施例および各比較例の樹脂組成物をガラス基材に厚さ３０μｍとなるように塗布後、照射量が５００ｍＪ／ｃｍ２となるように光を照射して作製した。
耐変色性は、ＡＳＴＭ  Ｅ３１３に記載の方法に基づき、各実施例および各比較例の試験片を１００℃で２０分間加熱し、加熱前後のＹＩ値をそれぞれ測定し、その差を比較することで求めた。ＹＩ値の差は、数値が小さいほど色の変化が小さく、耐変色性に優れていることを表す。なお、ＹＩ値は、日本電色工業株式会社製色差計ＳＥ６０００を用いて求めた。
【００８５】
各実施例および各比較例の試験片の耐変色性は、以下の基準で判定した。
５：０．５未満
４：０．５〜３．０
３：３．０〜１０
２：１０〜３０
１：３０より大きい
【００８６】
【表１】
2015089907.tif 000014
【００８７】
表１に示したとおり、本発明の樹脂組成物から得られる光硬化組成物は、いずれも最大伸度が１００％以上かつヤング率が０．２ＭＰa以下である。したがって本発明の樹脂組成物から得られる光硬化組成物は、いずれも優れた伸び特性と柔軟性とを有することが確認できた。
一方、主鎖中の繰り返し構造中に炭素数が３個以下のエーテル骨格を有するビニルエーテル化合物を含む比較例３〜５の光硬化組成物は、いずれも伸度が１００％以上であるものの、ヤング率が０．２ＭＰaを超える値であり、柔軟性が劣ることが確認できた。本発明者は、従来の組成物は、ビニルエーテル基を持つ化合物の構造中に炭素数が３個以下のプロピレン骨格を含むことから、硬化組成物のヤング率が高くなるため柔軟性が劣ると考えている。
さらに、エンチオール反応で得られた樹脂組成物ではない比較例１および比較例２の硬化組成物は、ヤング率が０．２ＭＰaを大きく超える。本発明者は、従来のビニルエーテル硬化組成物がチオール骨格を含んでおらず、硬化組成物の分子の動きがエンチオール硬化系よりも制限されるためにヤング率が高くなるためと考えている。
【００８８】
表１に示したとおり、本発明の樹脂組成物から得られる光硬化組成物は、加熱前後のＹＩ値の差がいずれも０．５以下である。したがって本発明の光硬化組成物は、優れた耐変色性を示す。
また、本発明の樹脂組成物から得られる光硬化組成物は、目視で確認したところ、いずれも無色透明であった。
一方、主鎖中の繰り返し構造に炭素数が３個以下のエーテル骨格を有するビニルエーテル系化合物を含む比較例１および比較例２の光硬化組成物のＹＩ値は、いずれも大きな値を示した。いずれの光硬化組成物も、硬化後に茶褐色に着色していることが目視で確認できた。
さらに、エンチオール反応で得られた組成物ではない比較例１および比較例２の光硬化組成物のＹＩ値の差は、３０以上であり、耐変色性が著しく悪いことを確認した。本発明者は、比較例１および比較例２の硬化組成物のＹＩ値の差が大きい理由は、カチオン重合系ビニルエーテル組成物から得られたもので、これらはいずれも硬化時の光酸発生剤由来の残存酸と熱によるアルコール脱離に伴いポリエンが生成し着色したためと考えている。
【００８９】
なお、実施例１１の樹脂組成物に光を照射したところ、硬化性を示すとともに、光硬化組成物が顔料により良好に着色することを確認した。
一方、エンチオール反応による組成物ではない比較例６の組成物に光を照射したところ、硬化するが茶褐色となり、したがって着色性が劣ることを確認した。本発明者は、比較例６の光硬化組成物がカチオン重合系ビニルエーテル組成物であり、硬化時に光酸発生剤由来の残存酸と熱によりアルコール脱離が起こり、ポリエンが生成することで着色するため、着色性が劣ると考えている。
【００９０】
さらに、表１に示したとおり、実施例１〜１１の樹脂組成物から得られた光硬化組成物は、樹脂組成物が含むチオール化合物が１分子中に１個〜４個のチオール基を有するため、エンチオール反応が十分すすみ、かつ架橋密度が小さくなり、より優れた伸び特性と柔軟性とを共に示す。
【００９１】
以上のとおり、本発明の樹脂組成物から得られる光硬化組成物が、優れた伸び特性と柔軟性とを共に示すことがわかった。
【産業上の利用可能性】
【００９２】
本発明のビニルエーテル系樹脂組成物から得られる光硬化組成物は、優れた伸び特性と柔軟性とを共に示すため、たとえばコーティング膜として有用である。